Brevet FR3038851A1 (20170120)
REVENDICATIONS1. Catalyseur comprenant au moins l'élément tantale, et au moins une matrice oxyde mésoporeuse à base de silice ayant subi un lavage acide, ladite matrice avant lavage comprenant au moins 90% poids de silice, la masse de tantale représentant entre 0,1 et 30% de la masse de ladite matrice oxyde mésoporeuse.\n<CLM>\1\tCatalyseur selon la revendication 1 dans lequel ledit lavage acide est réalisé via la mise en contact de ladite matrice avec au moins un acide organique et/ou un acide inorganique, à une température comprise entre 0°C et 120°C, et un temps de contact de la solution acide avec la matrice oxyde mésoporeuse compris entre 10 minutes et 10 heures.\n<CLM>\1\tCatalyseur selon l'une des revendications 1 à 2 dans lequel ladite matrice oxyde mésoporeuse à base de silice avant lavage contient également au moins un oxyde choisi dans le groupe constitué par l'oxyde de zircone, l'oxyde de titane, l'oxyde de bore, l'oxyde de lanthane, l'oxyde de cérium et leurs mélanges.\n<CLM>\1\tCatalyseur selon l'une des revendications 1 à 3 dans lequel ladite matrice oxyde mésoporeuse comprend au moins un élément choisi dans le groupe constitué par les éléments Na, K, Mg, Ca, Al, Cu, Zn, Fe, Ni, Co, S, P et leurs mélanges.\n<CLM>\1\tCatalyseur selon l'une des revendications 1 à 4 dans lequel ladite matrice oxyde mésoporeuse est une silice amorphe mésoporeuse à porosité non organisée sans micropores.\n<CLM>\1\tCatalyseur selon l'une des revendications 1 à 5 dans lequel ladite matrice oxyde mésoporeuse a, avant lavage, une surface spécifique comprise entre 250 ne/g et 700 m2/g.\n<CLM>\1\tCatalyseur selon l'une des revendications 1 à 6 dans lequel ladite matrice oxyde est mésostructurée.\n<CLM>\1\tCatalyseur selon l'une des revendications 1 à 7 comprenant également au moins un élément choisi dans le groupe constitué par les éléments des groupes 2, 3, 4, 5 du tableau périodique et leurs mélanges, la masse dudit élément représentant entre 0,01 et 5% de la masse de ladite matrice oxyde mésoporeuse.\n<CLM>\1\tCatalyseur selon la revendication 8 comprenant au moins un élément choisi dans le groupe constitué par les éléments des groupes 2 et 5 du tableau périodique et leurs mélanges, la masse dudit élément représentant entre 0,01 et 5% de la masse de ladite matrice oxyde mésoporeuse.\n<CLM>\1\tCatalyseur selon la revendication 9 comprenant au moins un élément choisi dans le groupe constitué par les éléments Ca, Ba, Nb et leurs mélanges, la masse dudit élément représentant entre 0,01 et 5% de la masse de ladite matrice oxyde mésoporeuse. 3038851 18\n<CLM>\1\tCatalyseur selon l'une des revendications 1 à 10 comprenant également au moins un élément choisi dans le groupe constitué par les groupes 11 et 12 du tableau périodique et leurs mélanges, la masse dudit élément représentant entre 0,5 et 10% de la masse de ladite matrice oxyde mésoporeuse. 5\n<CLM>\1\tCatalyseur selon la revendication 11 comprenant également au moins l'élément Zn, la masse dudit élément représentant entre 0,5 et 10% de la masse de ladite matrice oxyde mésoporeuse.\n<CLM>\1\tProcédé de préparation d'un catalyseur selon l'une des revendications 1 à 12 comprenant au moins les 10 étapes suivantes a) au moins une étape de lavage acide d'une matrice oxyde mésoporeuse comprenant avant lavage au moins 90% poids de silice, les pourcentages poids étant exprimés par rapport à la masse totale de la matrice oxyde mésoporeuse, avec au moins un acide organique et/ou un acide inorganique, à une température comprise entre 0°C et 120°C et un temps de contact de ladite solution acide avec ladite 15 matrice oxyde mésoporeuse compris entre 10 min et 10 h, b) au moins une étape de traitement thermique de ladite matrice lavée issue de l'étape a) de façon à obtenir un support de catalyseur, e) au moins une étape de dépôt d'au moins un précurseur métallique d'au moins l'élément tantale sur la surface dudit support obtenu à l'issue de l'étape b) et 20 d) au moins une étape de traitement thermique du solide issu de l'étape c),\n<CLM>\1\tProcédé de préparation d'un catalyseur selon l'une des revendications 1 à 12 comprenant au moins les étapes suivantes a') au moins une étape de dépôt d'au moins un précurseur métallique d'au moins l'élément tantale sur la 25 surface d'une matrice oxyde mésoporeuse comprenant avant lavage au moins 90% poids de silice, les pourcentages poids étant exprimés par rapport à la masse totale de la matrice oxyde mésoporeuse, b') au moins une étape dè traitement thermiquedu solide issu de l'étape a'), c') au moins une étape de lavage acide du solide issu de l'étape b'), avec au moins un acide organique etiou un acide inorganique, à une température comprise entre 0°C et 120°C et un temps de contact de 30 ladite solution acide avec ledit solide compris entre 10 min et 10 h, d') au moins une étape de traitement thermique du solide issu de l'étape c').\n<CLM>\1\tUtilisation du catalyseur selon l'une des revendications 1 à 12 pour la conversion d'une charge comprenant au moins de l'éthanol en butadiène, à une température comprise entre 300 et 400°C, à une pression 35 comprise entre 0,15 et 0,5 MPa, à une vitesse spatiale comprise entre 0,5 et 5 If .1. 16, Utilisation selon la revendication 15 dans laquelle la température est comprise entre 320°C et 380°C. 3038851 19\n<CLM>\1\tUtilisation selon l'une des revendications 15 à 16 dans laquelle la pression est comprise entre 0,15 et 0,3 MPa.\n<CLM>\1\tUtilisation selon l'une des revendications 15 à 17 dans laquelle la vitesse spatiale est comprise entre et 4 If'.